표 1 에 나타내 는 성분 조성 의 용강 을 전로 에서 용제 하 고 , 연속 주조법 으로 판 두께 250 ㎜ 의 슬래브 로 하 였 다 . 그 들 슬래브 ( 강 소재 ) 를 , 표 2 에 나타내 는 조건 으로 가열 한 후 , 표 2 에 나타내 는 조건 의 열연 공정 , 냉각 공정 , 권 취 공정 을 실행 하 고 , 판 두께 2 . 6 ㎜, 판 폭 1000 ㎜ 의 열연 강판 을 제작 하 였 다 . 계속 해서 산세 와 조압 률 0 . 5 % 의 조질 압연 을 실행 한 후 , 표 2 에 나타내 는 조건 의 소둔 공정 을 실시 하 고 , 450 ℃ 의 용융 아연 욕 에 침지 하 고 강판 표면 에 아연 도금 을 형성 시켰 다 . 또한 , 일부 의 강판 에서 는 500 ℃ × 100 초 의 조건 에서 도금 층 의 합금화 처리 를 실행 하 였 다 .